ОБРАБОТАННЫЕ ОКСИДЫ КРЕМНИЯ И СИЛИКАТЫ МЕТАЛЛОВ ДЛЯ УЛУЧШЕНИЯ ЧИСТКИ В СРЕДСТВЕ ДЛЯ УХОДА ЗА ЗУБАМИ

1. Способ приготовления материала на основе диоксида кремния, включающий термическую обработку материала на основе диоксида кремния, содержащего соединение металла, где металл имеет значение твердости по Моосу, по меньшей мере, примерно 5,5 в его оксидной форме, и где термическая обработка включает нагрев материала на основе диоксида кремния при такой температуре и в течение такого периода времени, которые достаточны для дегидратации, по меньшей мере, части соединения металла, осажденного на поверхности материала.
2. Способ по п. 1, в котором термическая обработка включает нагрев материала на основе диоксида кремния при температуре, по меньшей мере, примерно 400°C в течение, по меньшей мере, примерно 8 часов.
3. Способ по п. 1, в котором термическая обработка включает нагрев материала на основе диоксида кремния при температуре, по меньшей мере, примерно 550°C в течение, по меньшей мере, примерно 8 часов.
4. Способ по п. 1, в котором, после термической обработки, материал на основе диоксида кремния имеет концентрацию металла примерно до 10% масс.
5. Способ по п. 1, в котором материал на основе диоксида кремния получают посредством приведения в контакт раствора силиката, подкисляющего агента и растворимой соли металла, где растворимая соль металла содержит ион металла, имеющего значение твердости по Моосу, по меньшей мере, 5,5 в его оксидной форме.
6. Способ по п. 5, в котором ион металла включает один или несколько ионов алюминия, олова или их сочетания.
7. Способ по п. 5, в котором ион металла включает алюминий.
8. Способ по п. 5, в котором ион металла включает олово.
9. Материал на основе диоксида кремния, полученный с помощью способа по п. 1.
10. Композиция средства для ухода за зубами, содержащая материал на основе диоксида кремния по п. 9.
11. Способ получения материала средства для ухода за
зубами, включающий термическую обработку материала на основе диоксида кремния при температуре от примерно 400°C до примерно 900°C с образованием материала на основе термически обработанного диоксида кремния, а затем приведение в контакт материала на основе термически обработанного диоксида кремния с одним или несколькими компонентами средства для ухода за зубами с формированием материала средства для ухода за зубами.
12. Способ по п. 11, в котором термическая обработка включает нагрев материала на основе диоксида кремния при температуре, по меньшей мере, примерно 400°C в течение, по меньшей мере, примерно 8 часов.
13. Способ по п. 11, в котором термическая обработка включает нагрев материала на основе диоксида кремния при температуре, по меньшей мере, примерно 550°C в течение, по меньшей мере, примерно 8 часов.
14. Материал средства для ухода за зубами, полученный с помощью способа по п. 11.
15. Материал на основе диоксида кремния, имеющий потери при прокаливании при 900°C менее, чем примерно 3% масс.
16. Материал на основе диоксида кремния, имеющий одно или несколько из следующих свойств:
a. ион металла, осажденный на его поверхности, при концентрации примерно до 10% масс;
b. потери при прокаливании при 900°C менее, чем примерно 3% масс; или
c. повышенную степень полимеризации по сравнению с обычным материалом на основе диоксида кремния, не подвергавшимся стадии термической обработки.
17. Материал на основе диоксида кремния по п. 16, содержащий ион металла, осажденный на его поверхности, при концентрации до примерно 4% масс.
18. Материал на основе диоксида кремния по п. 16, имеющий повышенное значение истирания по Айнленеру, по меньшей мере, примерно 150%, по сравнению с обычным преципитированным диоксидом кремния, не подвергавшимся термической обработке.
19. Материал на основе диоксида кремния по п. 16, имеющий повышение значения RDA примерно до 25% после термической обработки по сравнению с обычным преципитированным диоксидом кремния, не подвергавшимся термической обработке.
20. Композиция средства для ухода за зубами, содержащая материал на основе диоксида кремния по п. 16.